(57)【要約】【課題】ハードコート層を積層した場合に高い鉛筆硬度となるポリエステルフィルムを安価に提供すること。【解決手段】極限粘度が０．６０〜１．０ｄＬ／ｇのポリエステルフィルムであって、密度法による結晶化度が４８％以上、かつＡＴＲ法によるポリエステルフィルム表面の結晶化度が１．２０以上であるフレキシブルディスプレイの表面保護フィルム用ポリエステルフィルム。前記のポリエステルフィルムを用いたハードコートフィルム及び表示体。【選択図】なし【特許請求の範囲】
【請求項１】
極限粘度が０．６０〜１．０ｄＬ／ｇのポリエステルフィルムであって、密度法による結晶化度が４８％以上、かつＡＴＲ法によるポリエステルフィルム表面の結晶化度が１．２０以上であるフレキシブルディスプレイの表面保護フィルム用ポリエステルフィルム。
【請求項２】
厚みが２５〜１８８μｍである請求項１に記載のフレキシブルディスプレイの表面保護フィルム用ポリエステルフィルム。
【請求項３】
ポリエステルフィルムが２軸延伸ポリエステルフィルムであり、前記２軸延伸ポリエステルフィルムの少なくとも一方の面に易接着層を有する請求項１または２に記載のフレキシブルディスプレイの表面保護フィルム用ポリエステルフィルム。
【請求項４】
請求項１〜３のいずれかに記載のポリエステルフィルムの少なくとも一方の面にハードコート層を有するフレキシブルディスプレイの表面保護フィルム用ハードコートフィルム。
【請求項５】
請求項４に記載のハードコートフィルムを、表面保護フィルムとして用いている表示体。
【発明の詳細な説明】
【技術分野】
【０００１】
本発明はポリエステルフィルムに関し、ハードコート層などを積層した場合に高い鉛筆硬度が得られるポリエステルフィルムに関する。
【背景技術】
【０００２】
ディスプレイやスマートフォンなどの携帯端末機器は薄膜軽量化が進んでいる。現在、いずれもリジッドな筺体を使用しているため、表示体の保護には一般に強化ガラスが用いられている。一方、近年ではデザインを重視したディスプレイが好まれている。例えば、円形などの特殊な形状のディスプレイが好まれる。特に近年では、曲面へのディスプレイ設置を目的とした屈曲性のディスプレイが求められている。【０００３】
しかしながら、屈曲性のあるディスプレイではガラス素材を用いることができないため、アクリル板などが用いられてきたが、薄膜のアクリル板は傷や衝撃性に弱い問題があった。また、衝撃性に強く耐光性の高いポリカーボネートが用いられることもあるが、高価であり、鉛筆硬度が弱いとの問題があった。一方、ポリエステルフィルムは、安価で、耐衝撃性に優れる一方、鉛筆硬度が不十分との問題があった。【０００４】
これらを達成するため、特許文献１ではハードコート材料として、高硬度で屈曲性のある素材を提案している。しかしながら、素材が高価であり汎用性に問題がある他、表面の耐擦傷性が低いとの問題もある。【０００５】
また、特許文献２のように、ハードコート材料に依存せず高い鉛筆硬度を実現できる透明なポリイミド材料も提案されている。しかしながら、この材料は非常に高価であり量産性に問題がある。
【先行技術文献】
【特許文献】
【０００６】
【特許文献１】特開２０１７−００８１４８号公報
【特許文献２】特開２０１６−２２２７９７号公報
【発明の概要】
【発明が解決しようとする課題】
【０００７】
本発明は上記のような透明フィルムの課題を解決しようとするものであって、ハードコート層を積層した場合に高い鉛筆硬度となるポリエステルフィルムを安価に提供しようとするものである。
【課題を解決するための手段】
【０００８】
即ち、本発明は以下の構成よりなる。
１．  極限粘度が０．６０〜１．０ｄＬ／ｇのポリエステルフィルムであって、密度法による結晶化度が４８％以上、かつＡＴＲ法によるポリエステルフィルム表面の結晶化度が１．２０以上であるフレキシブルディスプレイの表面保護フィルム用ポリエステルフィルム。
２．  厚みが２５〜１８８μｍである上記第１に記載のフレキシブルディスプレイの表面保護フィルム用ポリエステルフィルム。
３．  ポリエステルフィルムが２軸延伸ポリエステルフィルムであり、前記２軸延伸ポリエステルフィルムの少なくとも一方の面に易接着層を有する上記第１または第２に記載のフレキシブルディスプレイの表面保護フィルム用ポリエステルフィルム。
４．  上記第１〜第３のいずれかに記載のポリエステルフィルムの少なくとも一方の面にハードコート層を有するフレキシブルディスプレイの表面保護フィルム用ハードコートフィルム。
５．  上記第４に記載のハードコートフィルムを、表面保護フィルムとして用いている表示体。
【発明の効果】
【０００９】
本発明のポリエステルフィルムは、ハードコート層などを積層した場合に表面硬度が一般的なポリエステルフィルムよりも高くなり、ハードコートフィルムが表示体の表面保護フィルムとして用いられることにより、表示体表面の傷、衝撃、変形などに強く、デザイン性にも優れた表示体の提供を可能とした。前記表示体は美しい画像を提供できるものである。
【発明を実施するための形態】
【００１０】
（表示体）
本発明で言う表示体とは、表示装置を全般に指すものであり、ディスプレイの種類としては、ＬＣＤ、有機ＥＬディスプレイ、無機ＥＬディスプレイ、ＬＥＤ、ＦＥＤなどがあるが、折曲げ可能な構造であるＬＣＤや、有機ＥＬ、無機ＥＬが好ましい。特に層構成を少なくし、色域の広い有機ＥＬがさらに好ましい。
【００１１】
表示体の形態としては、大型スクリーン、ディスプレイ、デジタルサイネージ、屈曲型携帯端末、パーソナルコンピュータなどあり、限定なく使用できる。特に、直接触れて操作するタッチパネル機能があるタッチパネル付きディスプレイ、デジタルサイネージ、屈曲型携帯端末、パーソナルコンピュータなどに用いることが好ましい。そして、表示体は以下のようなフレキシブルディスプレイであることが特に好ましい。
【００１２】
（フレキシブルディスプレイ）
フレキシブルディスプレイは、連続した１枚のディスプレイが、用途に従って屈曲できる構造となっているものであり、同時に薄型、軽量化されているものが望ましい。特に折り曲げ型ディスプレイであるフォルダブルディスプレイや、巻取り型ディスプレイであるローラブルディスプレイなどの他、ペーパーライクに使用できるものなどが挙げられる。
【００１３】
（ポリエステルフィルム）
透明フィルムは、ポリイミドフィルム、ポリエステルフィルム、ポリカーボネートフィルム、アクリルフィルム、トリアセチルセルロースフィルム、シクロオレフィンポリマーフィルムなど光透過性が高く、ヘイズが低いフィルムがあるが、その中でも耐衝撃性が高く、適度な鉛筆硬度を有するポリエステルフィルムが好ましく、安価で製造できるポリエチレンテレフタレートフィルムが特に好ましい。
【００１４】
本発明において、ポリエステルフィルムは、１以上のポリエステル樹脂からなる単層構成のフィルムでもよいし、２種類以上のポリエステルを使用する場合、多層構造フィルムでも良いし、繰り返し構造の超多層積層フィルムでもよい。
【００１５】
ポリエステル樹脂としては、例えば、ポリエチレンテレフタレート、ポリブチレンテレフタレート、ポリエチレン−２，６−ナフタレート、またはこれらの樹脂の構成成分を主成分とする共重合体からなるポリエステルフィルムが挙げられる。なかでも、力学的性質、耐熱性、透明性、価格などの点から、２軸延伸されたポリエステルフィルムが好ましく、２軸延伸されたポリエチレンテレフタレートフィルムが特に好ましい。
【００１６】
基材フィルムにポリエステルの共重合体を用いる場合、ポリエステルのジカルボン酸成分としては、例えば、アジピン酸、セバシン酸などの脂肪族ジカルボン酸；テレフタル酸、イソフタル酸、フタル酸、２，６−ナフタレンジカルボン酸などの芳香族ジカルボン酸；トリメリット酸、ピロメリット酸などの多官能カルボン酸が挙げられる。また、グリコール成分としては、例えば、エチレングリコール、ジエチレングリコール、１，４−ブタンジオール、プロピレングリコール、ネオペンチルグリコールなどの脂肪酸グリコール；ｐ−キシレングリコールなどの芳香族グリコール；１，４−シクロヘキサンジメタノールなどの脂環族グリコール；平均分子量が１５０〜２０，０００のポリエチレングリコールが挙げられる。好ましい共重合体の共重合成分の質量比率は２０質量％未満である。２０質量％未満の場合には、フィルム強度、透明性、耐熱性が保持されて好ましい。
【００１７】
また、ポリエステルフィルムの製造において、少なくとも１種類以上の樹脂ペレットの極限粘度は、０．６０〜１．０ｄｌ／ｇの範囲が好ましい。極限粘度が０．６０ｄｌ／ｇ以上であると、ハードコート加工後の鉛筆硬度が向上するため好ましい。更に好ましくは０．６５ｄｌ／ｇ以上、特に好ましくは０．７０ｄｌ／ｇ以上である。一方、極限粘度が１．００ｄｌ／ｇ以下であると、溶融流体の濾圧上昇が大きくなり過ぎることなく、フィルム製造を安定的に操業し易く好ましい。
【００１８】
フィルムが単層構成、積層構成であることに関わらず、フィルムの極限粘度は、０．６０ｄｌ／ｇ以上であることが好ましい。ポリエステル樹脂の分子量が上がることでフィルムの弾性挙動が向上し、鉛筆硬度測定時の鉛筆の荷重に対して、変形を効果的に抑制することができるため好ましい。更に好ましくは０．６５ｄｌ／ｇ以上、特に好ましくは０．７０ｄｌ／ｇ以上である。一方、極限粘度が高くなることで鉛筆硬度も向上するが、生産性が低下する懸念があるため、極限粘度が１．００ｄｌ／ｇ以下では、操業性よく製造できるため好ましい。
【００１９】
ポリエステルフィルムの厚みは、２５〜１８８μｍであることが好ましく、２５〜１２５μｍであることがさらに好ましい。厚みが２５μｍ以上であるとハンドリング性、耐衝撃性が向上し好ましく、厚みが１８８μｍ以下であると軽量化に有利である他、可撓性、加工性に優れ好ましい。
【００２０】
本発明のポリエステルフィルムの表面は、平滑であっても凹凸を有していても良いが、表示体表面の保護フィルム用途に用いられることから、凹凸由来の光学特性低下は好ましくない。ヘイズとしては、３％以下が好ましく、２％以下がさらに好ましく、１％以下が最も好ましい。ヘイズが３％以下であれば、画像の視認性を向上させることができる。ヘイズの下限は小さいほどよいが、０．１％以上でも構わず、０．３％以上でも構わない。
【００２１】
前記のようにヘイズを低下させる目的からはあまりフィルム表面の凹凸は大きくない方がよいが、ハンドリング製の観点から程度な滑り性を与えるために、凹凸を形成する方法としては、表層のポリエステル樹脂層にフィラーを配合したり、フィラー入りのコート層を製膜途中でコーティングすることで形成することができる。
【００２２】
基材フィルムに粒子を配合する方法としては、公知の方法を採用できる。例えば、ポリエステルを製造する任意の段階において添加することができるが、好ましくはエステル化の段階、またはエステル交換反応終了後、重縮合反応開始前の段階で、エチレングリコールなどに分散させたスラリーとして添加し、重縮合反応を進めてもよい。また、ベント付き混練押出機を用い、エチレングリコールまたは水などに分散させた粒子のスラリーとポリエステル原料とをブレンドする方法、または混練押出機を用い、乾燥させた粒子とポリエステル原料とをブレンドする方法などによって行うことができる。
【００２３】
なかでも、ポリエステル原料の一部となるモノマー液中に凝集体無機粒子を均質分散させた後、濾過したものを、エステル化反応前、エステル化反応中またはエステル化反応後のポリエステル原料の残部に添加する方法が好ましい。この方法によると、モノマー液が低粘度であるので、粒子の均質分散やスラリーの高精度な濾過が容易に行えると共に、原料の残部に添加する際に、粒子の分散性が良好で、新たな凝集体も発生しにくい。かかる観点より、特に、エステル化反応前の低温状態の原料の残部に添加することが好ましい。
【００２４】
また、予め粒子を含有するポリエステルを得た後、そのペレットと粒子を含有しないペレットとを混練押出しなどする方法（マスターバッチ法）により、さらにフィルム表面の突起数を少なくすることができる。
【００２５】
また、ポリエステルフィルムは、全光線透過率の好ましい範囲を維持する範囲内で、各種の添加剤を含有していてもよい。添加剤としては、例えば、帯電防止剤、ＵＶ吸収剤、安定剤が挙げられる。
【００２６】
ポリエステルフィルムの全光線透過率は、８５％以上が好ましく、８７％以上がさらに好ましい。８５％以上の透過率があれば、視認性を十分に確保することができる。ポリエステルフィルムの全光線透過率は高いほどよいと言えるが、９９％以下でも構わず、９７％以下でも構わない。
【００２７】
本発明のポリエステルフィルムの表面に、ハードコート層などを形成する樹脂との密着性を向上させるための処理を行うことができる。
【００２８】
表面処理による方法としては、例えば、サンドブラスト処理、溶剤処理等による凹凸化処理や、コロナ放電処理、電子線照射処理、プラズマ処理、オゾン・紫外線照射処理、火炎処理、クロム酸処理、熱風処理等の酸化処理等が挙げられ、特に限定なく使用できる。
【００２９】
また、易接着層などの接着向上層により、密着性を向上させることもできる。易接着層としては、アクリル樹脂、ポリエステル樹脂、ポリウレタン樹脂、ポリエーテル樹脂など特に限定なく使用でき、一般的なコーティング手法、好ましくはいわゆるインラインコート処方により形成できる。
【００３０】
上述のポリエステルフィルムは、例えば、ポリエステル原料の一部となるモノマー液中に無機粒子を均質分散させて濾過した後、ポリエステル原料の残部に添加してポリエステルの重合を行う重合工程と、そのポリエステルをフィルターを介してシート状に溶融押し出し、これを冷却後、延伸して、基材フィルムを形成するフィルム形成工程を経て、製造することができる。
【００３１】
次に、２軸延伸ポリエステルフィルムの製造方法について、ポリエチレンテレフタレート（以下、ＰＥＴと記す場合がある）のペレットを基材フィルムの原料とした例について詳しく説明するが、これらに限定されるものではない。また、単層構成、多層構成など層数を限定するものではない。
【００３２】
ＰＥＴのペレットを所定の割合で混合、乾燥した後、公知の溶融積層用押出機に供給し、スリット状のダイからシート状に押し出し、キャスティングロール上で冷却固化させて、未延伸フィルムを形成する。単層の場合は１台の押し出し機でよいが、多層構成のフィルムを製造する場合には、２台以上の押出機、２層以上のマニホールドまたは合流ブロック（例えば、角型合流部を有する合流ブロック）を用いて、各最外層を構成する複数のフィルム層を積層し、口金から２層以上のシートを押し出し、キャスティングロールで冷却して未延伸フィルムを形成することができる。
【００３３】
この場合、溶融押出しの際、溶融樹脂が約２８０℃程度に保たれた任意の場所で、樹脂中に含まれる異物を除去するために高精度濾過を行うことが好ましい。溶融樹脂の高精度濾過に用いられる濾材は、特に限定されないが、ステンレス焼結体の濾材は、Ｓｉ、Ｔｉ、Ｓｂ、Ｇｅ、Ｃｕを主成分とする凝集物および高融点有機物の除去性能に優れるため好ましい。
【００３４】
さらに、濾材の濾過粒子サイズ（初期濾過効率９５％）は、２０μｍ以下が好ましく、特に１５μｍ以下が好ましい。濾材の濾過粒子サイズ（初期濾過効率９５％）が２０μｍを超えると、２０μｍ以上の大きさの異物が十分除去できない。濾材の濾過粒子サイズ（初期濾過効率９５％）が２０μｍ以下の濾材を用いて溶融樹脂の高精度濾過を行うことにより、生産性が低下する場合があるが、粗大粒子による突起の少ないフィルムを得る上で好ましい。
【００３５】
具体的には、例えば、ＰＥＴのペレットを十分に真空乾燥した後、押出し機に供給し、約２８０℃でシート状に溶融押し出し、冷却固化させて、未延伸ＰＥＴシートを形成する。得られた未延伸シートを８０〜１２０℃に加熱したロールで長手方向に２．５〜５．０倍延伸して、一軸配向ＰＥＴフィルムを得る。さらに、フィルムの端部をクリップで把持して、８０〜１８０℃に加熱された熱風ゾーンに導き、乾燥後、幅方向に２．５〜５．０倍に延伸する。引き続き、１６０〜２５０℃の熱処理ゾーンに導き、１〜６０秒間の熱処理を行い、結晶配向を完了させる。この熱処理工程中で、必要に応じて、幅方向または長手方向に１〜１２％の弛緩処理を施してもよい。
【００３６】
（結晶化度）
結晶化度は主に熱処理ゾーンでのフィルムにかかる熱量によって決まる。熱量は、製膜設備条件、製膜速度、フィルム厚さなど種々条件によって決まるため、熱処理温度だけで結晶化度が決まるものでもないが、熱処理温度としては、１６０〜２５０℃が好ましく、２００〜２４０℃がさらに好ましいと言える。１６０℃以上とすることで結晶化を促進させることができて好ましい。２５０℃以下で熱処理することで、ポリエステルの再溶融による結晶化低下を抑制することができて好ましい。
【００３７】
ハードコート加工後の十分な鉛筆硬度を確保するためには、密度法によるフィルムの結晶化度が４８％以上であり、ＡＴＲ法によるフィルム表面の結晶化度が１．２０以上であることが好ましい。
【００３８】
密度法によるポリエステルフィルムの結晶化度は、４８％以上であることが好ましく、５０％以上であることがより好ましく、５２％以上であることが更に好ましい。結晶化度は高いことが好ましいが、製造できるフィルムの上限は６５％程度である。
【００３９】
ＡＴＲ法によるフィルム表面の結晶化度は１．２０以上であることが好ましく、１．２５以上であることがより好ましく、１．２７以上であることが更に好ましい。ＡＴＲ法によるフィルム表面の結晶化度についても高いことが好ましいが、製造できるフィルムの上限は３．０程度である。
【００４０】
（易接着層）
易接着層は、前記塗布液を未延伸又は縦方向の１軸延伸フィルムの片面または両面に塗布した後、１００〜１５０℃で乾燥し、さらに１方向または２方向に延伸して得ることができる。最終的な易接着層の塗布量は、０．０５〜０．２０ｇ／ｍ２に管理することが好ましい。塗布量が０．０５ｇ／ｍ２以上であると、接着性が満たされて好ましい。一方、塗布量が０．２０ｇ／ｍ２以下であると、耐ブロッキング性が得られて好ましい。
【００４１】
易接着層に用いられる樹脂としては、例えばポリエステル系樹脂、ポリウレタン系樹脂、ポリエステルポリウレタン樹脂、ポリカーボネートポリウレタン樹脂、アクリル樹脂等、特に限定なく使用できる。易接着層の架橋剤としては、メラミン系、イソシアネート系、オキサゾリン系、エポキシ系などの架橋剤が挙げられる。２種以上を混合して使用することもできる。これらはインラインコートの性質上、水系塗布液によって塗工されることが好ましく、前記の樹脂や架橋剤は水溶性又は水分散性の樹脂や化合物であることが好ましい。
【００４２】
易接着層には易滑性を付与するために粒子を添加することが好ましい。微粒子の平均粒径は２μｍ以下であることが好ましい。粒子の平均粒径が２μｍを超えると、粒子が易接着層から脱落しやすくなる。易接着層に含有させる粒子としては、例えば、酸化チタン、硫酸バリウム、炭酸カルシウム、硫酸カルシウム、シリカ、アルミナ、タルク、カオリン、クレー、リン酸カルシウム、雲母、ヘクトライト、ジルコニア、酸化タングステン、フッ化リチウム、フッ化カルシウム等の無機粒子や、スチレン系、アクリル系、メラミン系、ベンゾグアナミン系、シリコーン系等の有機ポリマー系粒子等が挙げられる。これらは、単独で易接着層に添加されてもよく、２種以上を組合せて添加することもできる。
【００４３】
また、塗布液を塗布する方法としては、上記の塗布層と同様に公知の方法を用いることができる。例えば、リバースロール・コート法、グラビア・コート法、キス・コート法、ロールブラッシュ法、スプレーコート法、エアナイフコート法、ワイヤーバーコート法、パイプドクター法、などが挙げられ、これらの方法を単独であるいは組み合わせて行うことができる。
【００４４】
（ハードコート層）
ハードコート層を形成する樹脂としては、（メタ）アクリル酸エステル、シロキサン系、無機ハイブリッド系、ウレタンアクリレート系、ポリエステルアクリレート系、エポキシ系など特に限定なく使用できる。また、２種類以上の材料を混合して用いることもできるし、無機フィラーや有機フィラーなどの粒子を添加することもできる。その中でも、（メタ）アクリル酸エステルや、アクリレート系樹脂が好ましく、必須成分として分子内に３以上の反応性基を有する樹脂が好ましい。
【００４５】
（３以上の反応性基を有する樹脂）
３以上の反応性基を有する樹脂としては、例えばトリス(２−アクリロイルオキシエチル)イソシアヌレート、トリス(３−アクリロイルオキシプロピル)イソシアヌレート、トリス(２−メタクリロイルオキシエチル)イソシアヌレート、トリス(３−メタクリロイルオキシプロピル)イソシアヌレートなどのトリス[(メタ)アクリロイルオキシアルキル]イソシアヌレート、さらにはトリメチロールプロパントリ(メタ)アクリレート、ジペンタエリスリトールトリ(メタ)アクリレート、プロピオン酸変性ジペンタエリスリトールトリ(メタ)アクリレート、ペンタエリスリトールトリ(メタ)アクリレート、プロピレンオキシド変性トリメチロールプロパントリ(メタ)アクリレート、ジペンタエリスリトールテトラ(メタ)アクリレート、プロピオン酸変性ジペンタエリスリトールペンタ(メタ)アクリレート、ジペンタエリスリトールヘキサ(メタ)アクリレート、カプロラクトン変性ジペンタエリスリトールヘキサ(メタ)アクリレートなどの(メタ)アクリレートが挙げられる。これらは１種を単独で用いてもよく、２種以上を組み合わせて用いてもよい。
【００４６】
そのほか、市販品のハードコート剤なども使用できる。例えば、荒川化学工業社製ビームセット（登録商標）シリーズ、アイカ工業社製アイカアイトロン（登録商標）シリーズ、東洋インキ社製Lioduras（登録商標）シリーズなど、特に限定なく使用でき、他の（メタ）アクリル酸エステル化合物類と混合して使用することもできる。
【００４７】
（光重合開始剤）
本発明のハードコート層を、紫外線を用いて硬化する場合には、光重合開始剤を添加することが必要となる。光重合開始剤としては、具体的には、ベンゾフェノン、アセトフェノン、ベンゾイン、ベンゾインメチルエーテル、ベンゾインエチルエーテル、ベンゾインイソプロピルエーテル、ベンゾインイソブチルエーテル、ベンゾイン安息香酸、ベンゾイン安息香酸メチル、ベンゾインジメチルケタール、２，４−ジエチルチオキサンソン、１−ヒドロキシシクロヘキシルフェニルケトン、ベンジルジフェニルサルファイド、テトラメチルチウラムモノサルファイド、アゾビスイソブチロニトリル、ベンジル、ジベンジル、ジアセチル、β−クロールアンスラキノン、（２，４，６−トリメチルベンジルジフェニル）フォスフィンオキサイド、２−ベンゾチアゾール−Ｎ，Ｎ−ジエチルジチオカルバメート等が挙げられる。特に、表面硬化性に優れるとされる、２−ヒドロキシ−１−{４−[４−（２−ヒドロキシ−２−メチル−プロピオニル）−ベンジル]−フェニル}−２−メチルプロパン−１−オン、１−ヒドロキシ−シクロヘキシル−フェニル−ケトン、２−ヒドロキシ−２−メチル−１−フェニル−プロパン−１−オン、２−メチル−１−[４−（メチルチオ）フェニル]−２−モルフォリノプロパン−１−オンが好ましく、中でも２−ヒドロキシ−２−メチル−１−フェニル−プロパン−１−オン、２−メチル−１−[４
−（メチルチオ）フェニル]−２−モルフォリノプロパン−１−オンが特に好ましい。こ
れらは単独で用いてもよいし、２種以上を組み合わせて用いてもよい。
【００４８】
光重合開始剤の添加量は、特に限定されない。例えば、用いられる樹脂に対して１〜１０質量％程度を用いることが好ましい。１質量％以上添加することで十分な硬化性を得ることができ、１０質量％以下とすることで３以上の反応性基を有する樹脂の含有比率が高く、高架橋密度で高硬度なハードコート膜にすることができる。
【００４９】
（膜厚）
ハードコート層の膜厚としては、１〜４０μｍが好ましい。１μｍより厚ければ十分に硬化し、良好な鉛筆硬度が得られる。また厚みを４０μｍ以下にすることで、ハードコートの硬化収縮によるカールを抑制し、フィルムのハンドリング性を向上させることができる。
【００５０】
（塗布方法）
ハードコート層の塗布方法としては、マイヤーバー、グラビアコート、ダイコーター、ナイフコーターなど特に限定なく使用でき、粘度、膜厚に応じて適宜選択できる。乾燥温度は６０〜１００℃が好ましく、６０〜９０℃がさらに好ましい。６０℃以上であれば短時間で十分に乾燥でき、１００℃以下であればポリエステルフィルムの変形など発生せず好ましい。
【００５１】
（硬化条件）
ハードコート層の硬化方法としては、紫外線、電子線などのエネルギー線や、熱による硬化方法など使用できるが、フィルムへのダメージを軽減させるため、紫外線や電子線などが好ましい。
【００５２】
（紫外線）
紫外線ランプとして、高圧水銀ランプ、無電極ランプなどあるが適宜選択して使用することができる。紫外線の積算光量としては、５０〜５００ｍＪ／ｃｍ２が好ましく、１００〜２００ｍＪ／ｃｍ２がさらに好ましい。５０ｍＪ／ｃｍ２以上の積算光量を照射すれば十分な鉛筆硬度が得られ、５００ｍＪ／ｃｍ２以下の積算光量であれば加工速度を上げることができ、経済性が向上し好ましい。窒素、アルゴン、二酸化炭素などの不活性ガス中で紫外線を照射することで硬化性を向上することもでき、適宜選択できる。
【００５３】
（電子線）
電子線照射装置は、エリア型、走査型などあるが、適宜選択して使用することができる。電子線の積算照射量としては、２５〜５００ｋＧｙが好ましく、５０〜３００ｋＧｙがさらに好ましい。２５ｋＧｙ以上の積算照射量を照射すれば十分な鉛筆硬度が得られ、５００ｋＧｙ以下であれば加工速度を上げることができ、経済性が向上し好ましい。窒素、アルゴンなどの不活性ガス中で、酸素濃度５００ｐｐｍ以下で照射することが好ましい。酸素濃度を５００ｐｐｍ以下とすることでオゾン発生を抑制し、作業時の安全性を向上することができる。
【００５４】
（鉛筆硬度）
ハードコート層の鉛筆硬度としては、２Ｈ以上が好ましく、３Ｈ以上が更に好ましく、４Ｈ以上が特に好ましい。２Ｈ以上の鉛筆硬度があれば、容易に変形することはなく、視認性を低下させない。一般にハードコート層の鉛筆硬度は高い方が好ましいが１０Ｈ以下で構わず、８Ｈ以下でも構わず、６Ｈ以下でも実用上は問題なく使用できる。
【００５５】
（ハードコート層の種類）
本発明におけるハードコート層は、上述のような表面の鉛筆硬度を高めてディスプレイの保護をする目的に使用できるものであれば、他の機能が付加されたものであってもよい。例えば、上記のような一定の鉛筆硬度を有する防眩層、防眩性反射防止層、反射防止層、低反射層および帯電防止層などの機能性が付加されたハードコート層も本発明おいては好ましく適用される。
【実施例】
【００５６】
次に、本発明の効果を実施例および比較例を用いて説明する。まず、本発明で使用した特性値の評価方法を下記に示す。【００５７】
（１）極限粘度
フィルムまたはポリエステル樹脂を粉砕して乾燥した後、フェノール／テトラクロロエタン＝６０／４０（質量比）の混合溶媒に溶解した。この溶液に遠心分離処理を施して無機粒子を取り除いた後に、ウベローデ粘度計を用いて、３０℃で０．４（ｇ／ｄｌ）の濃度の溶液の流下時間及び溶媒のみの流下時間を測定し、それらの時間比率から、Ｈｕｇｇｉｎｓの式を用い、Ｈｕｇｇｉｎｓの定数が０．３８であると仮定して極限粘度を算出した。積層フィルムの場合は、積層厚みに応じて、フィルムの該当するポリエステル層を削り取ることで、各層単体の極限粘度を評価した。【００５８】
（２）密度法による結晶化度
フィルムサンプルの密度を３点測定し、その平均値を結晶化度とした。樹脂成分は完全非晶と完全結晶の混合物であり、その密度が後述の通りであり、サンプルの密度はサンプルを構成する各成分の質量の総和を各成分の体積の総和で除した値となる、との仮定に基づき、各樹脂の結晶化度（重量比）を推算した。なお、サンプルの密度ＪＩＳＫ−７１１２−１９８０準拠の方法（密度勾配管法）に従って行った。結晶化度の計算式は以下のとおりであり、各成分単独の密度は下記の値を用いた（単位：ｇ／ｃｍ３）。
結晶化度（％）＝｛ｄｃ（ｄ−ｄａ）／ｄ（ｄｃ−ｄａ）｝×１００
ここで、ｄｃ：完全結晶部分の密度、ｄａ：完全非晶部分の密度、ｄ：試料の密度
ポリエチレンテレフタレート樹脂：完全非晶部分の密度（ｄａ）＝１．３４、
完全結晶部分の密度（ｄｃ）＝１．４６
ポリエチレンナフタレート樹脂：完全非晶部分の密度（ｄａ）＝１．３２、                                完全結晶部分の密度（ｄｃ）＝１．４１【００５９】
（３）表面結晶化度（ＡＴＲ法）
延伸フィルムの一方の面（フィルムのいずれか一方の面がコロナ処理をされている場合には、非コロナ処理面）について、下記条件で全反射赤外吸収測定（ＦＴ−ＩＲＡＴＲ測定）を行い、１３４０ｃｍ−１付近に現れる吸収と、１４１０ｃｍ−１付近に現れる吸収の強度比（１３４０ｃｍ−１／１４１０ｃｍ−１）により結晶化度を算出した。ここで１３４０ｃｍ−１はエチレングリコールのＣＨ２（トランス構造）の変角振動による吸収であり、１４１０ｃｍ−１は結晶、配向とは無関係の吸収である。
（測定装置、条件）
ＦＴ−ＩＲ装置：Ｂｉｏ ＲａｄＤＩＧＩＬＡＢ社製「ＦＴＳ−６０Ａ／８９６」
１回反射ＡＴＲアタッチメント：ＳＰＥＣＡＣ社製「ｇｏｌｄｅｎ ｇａｔｅ ＭＫII」
内部反射エレメント：ダイヤモンド 
入射角：４５° 
分解能：４ｃｍ−１
積算回数：１２８回 【００６０】
（４）鉛筆硬度
ＪＩＳ  Ｋ  ５６００−５−４：１９９９に準拠し、荷重７５０ｇ、速度１．０ｍｍ／ｓで測定し、変形の有無を目視確認した。変形が無いものをＯＫとした。５回測定し、ＯＫの評価が４回以上の鉛筆硬度を測定値とした。【００６１】
（ウレタン樹脂の重合）
撹拌機、ジムロート冷却器、窒素導入管、シリカゲル乾燥管、及び温度計を備えた４つ口フラスコに、１，３−ビス（イソシアネートメチル）シクロヘキサン７２．９６質量部、ジメチロールプロピオン酸１２．６０質量部、ネオペンチルグリコール１１．７４質量部、数平均分子量２０００のポリカーボネートジオール１１２．７０質量部、及び溶剤としてアセトニトリル８５．００質量部、Ｎ−メチルピロリドン５．００質量部を投入し、窒素雰囲気下、７５℃において３時間撹拌し、反応液が所定のアミン当量に達したことを確認した。次に、この反応液を４０℃にまで降温した後、トリエチルアミン９．０３質量部を添加し、ポリウレタンプレポリマーＤ溶液を得た。次に、高速攪拌可能なホモディスパーを備えた反応容器に、水４５０ｇを添加して、２５℃に調整して攪拌混合しながら、イソシアネート基末端プレポリマーを添加して水分散した。その後、減圧下で、アセトニトリルおよび水の一部を除去することにより、固形分３５質量％の水溶性ポリウレタン樹脂（Ａ）を調製した。【００６２】
（水溶性カルボジイミド化合物の重合）
温度計、窒素ガス導入管、還流冷却器、滴下ロート、および攪拌機を備えたフラスコにイソホロンジイソシアネート２００質量部、カルボジイミド化触媒の３−メチル−１−フェニル−２−ホスホレン−１−オキシド４質量部を投入し、窒素雰囲気下、１８０℃において１０時間撹拌し、イソシアネート末端イソホロンカルボジイミド（重合度＝５）を得た。次いで、得られたカルボジイミド１１１．２ｇ、ポリエチレングリコールモノメチルエーテル（分子量４００）８０ｇを１００℃で２４時間反応させた。これに水を５０℃で徐々に加え、固形分４０質量％の黄色透明な水溶性カルボジイミド化合物（Ｂ）を得た。（易接着層塗布液の調製）【００６３】
下記の塗剤を混合し、塗布液を作製した。
水                                                  １６．９７質量部
イソプロパノール                                    ２１．９６質量部
ポリウレタン樹脂（Ａ）                                ３．２７質量部
水溶性カルボジイミド化合物（Ｂ）                      １．２２質量部
粒子                                                  ０．５１質量部
（平均粒径４０ｎｍのシリカゾル、固形分濃度４０質量％）
界面活性剤                                            ０．０５質量部
（シリコーン系、固形分濃度１００質量％）【００６４】
（ハードコート塗布液１０の調製）
ペンタエリスリトールトリアクリレート（新中村化学工業社製、Ａ−ＴＭＭ−３、固形分濃度１００％）９５重量部、光重合開始剤（ＢＡＳＦジャパン社製、イルガキュア（登録商標）９０７、固形分濃度１００％）５重量部、レベリング剤（ビックケミージャパン社製、ＢＹＫ３０７、固形分濃度１００％）０．１重量部を混合し、トルエン／ＭＥＫ＝１／１の溶媒で希釈して、濃度４０％の塗布液１０を調製した。【００６５】
（ハードコート塗布液１１の調製）
ウレタンアクリレート（共栄社化学社製、ＵＡ−３０６Ｈ、固形分濃度１００％）５０重量部、ペンタエリスリトールトリアクリレート（新中村化学工業社製、Ａ−ＴＭＭ−３、固形分濃度１００％）４５重量部、光重合開始剤（ＢＡＳＦジャパン社製、イルガキュア（登録商標）９０７、固形分濃度１００％）５重量部、レベリング剤（ビックケミージャパン社製、ＢＹＫ３０７、固形分濃度１００％）０．１重量部を混合し、トルエン／ＭＥＫ＝１／１の溶媒で希釈して、濃度４０％の塗布液１１を調製した。【００６６】
（ポリエチレンテレフタレートペレット（ａ）の調製）
エステル化反応装置として、攪拌装置、分縮器、原料仕込口および生成物取り出し口を有する３段の完全混合槽よりなる連続エステル化反応装置を用い、ＴＰＡを２トン／ｈｒとし、ＥＧをＴＰＡ１モルに対して２モルとし、三酸化アンチモンを生成ＰＥＴに対してＳｂ原子が１６０ｐｐｍとなる量とし、これらのスラリーをエステル化反応装置の第１エステル化反応缶に連続供給し、常圧にて平均滞留時間４時間で、２５５℃で反応させた。次いで、上記第１エステル化反応缶内の反応生成物を連続的に系外に取り出して第２エステル化反応缶に供給し、第２エステル化反応缶内に第１エステル化反応缶から留去されるＥＧを生成ポリマー（生成ＰＥＴ）に対し８質量％供給し、さらに、生成ＰＥＴに対してＭｇ原子が６５ｐｐｍとなる量の酢酸マグネシウムを含むＥＧ溶液と、生成ＰＥＴに対してＰ原子が２０ｐｐｍのとなる量のＴＭＰＡを含むＥＧ溶液を添加し、常圧にて平均滞留時間１．５時間で、２６０℃で反応させた。次いで、上記第２エステル化反応缶内の反応生成物を連続的に系外に取り出して第３エステル化反応缶に供給し、さらに生成ＰＥＴに対してＰ原子が２０ｐｐｍとなる量のＴＭＰＡを含むＥＧ溶液を添加し、常圧にて平均滞留時間０．５時間で、２６０℃で反応させた。上記第３エステル化反応缶内で生成したエステル化反応生成物を３段の連続重縮合反応装置に連続的に供給して重縮合を行い、さらに、ステンレス焼結体の濾材（公称濾過精度５μｍ粒子９０％カット）で濾過し、極限粘度０．５８ｄｌ／ｇのポリエチレンテレフタレートペレット（ａ）を得た。【００６７】
（ポリエチレンテレフタレートペレット（ｂ）の調製）
ポリエチレンテレフタレートペレット（ａ）の製造工程について、第３エステル化反応の滞留時間を調節した他は同様の方法にて極限粘度を０．６２ｄｌ／ｇに調整し、ポリエチレンテレフタレートペレット（ｂ）を得た。【００６８】
（ポリエチレンテレフタレートペレット（ｃ）の調製）
ポリエチレンテレフタレートペレット（ａ）を、回転型真空重合装置を用い、０．５ｍｍＨｇの減圧下、２２０℃で固相重合を行い、極限粘度０．６７ｄＬ／ｇのポリエチレンテレフタレートペレット（ｃ）を作製した。【００６９】
（ポリエチレンテレフタレートペレット（ｄ）の調製）
ポリエチレンテレフタレートペレット（ａ）を、回転型真空重合装置を用い、０．５ｍｍＨｇの減圧下、２２０℃で前記（ｃ）とは時間を変えて固相重合を行い、極限粘度０．７５ｄＬ／ｇのポリエチレンテレフタレートペレット（ｄ）を作製した。【００７０】
（ポリエチレンテレフタレートペレット（ｅ）の調製）
ポリエチレンテレフタレートペレット（ａ）を、回転型真空重合装置を用い、０．５ｍｍＨｇの減圧下、２２０℃で前記（ｃ）、（ｄ）とは時間を変えて固相重合を行い、極限粘度０．８３ｄＬ／ｇのポリエチレンテレフタレートペレット（ｅ）を作製した。【００７１】
（実施例１〜５、比較例１〜３）
上記のポリエチレンテレフタレートペレット（ｃ）を１８０℃で８時間減圧乾燥（３Ｔｏｒｒ）した後、押出機に、ポリエチレンテレフタレートのペレット（a）を押出機にそれぞれ供給し、２８５℃で融解した。このポリマーを、ステンレス焼結体の濾材（公称濾過精度１０μｍ粒子９５％カット）で濾過し、口金よりシート状にして押し出した後、静電印加キャスト法を用いて表面温度３０℃のキャスティングドラムに接触させ冷却固化し、未延伸フィルムを作った。この未延伸フィルムを長手方向に８５℃で３．４倍に延伸した。前記易接着層塗布液をロールコート法でＰＥＴフィルムの片面に塗布した後、８０℃で２０秒間乾燥した。なお、最終（二軸延伸後）の乾燥後の塗布量が０．０６ｇ／ｍ2になるように調整した。この一軸延伸フィルムをテンターを用いて幅方向に９５℃で４．２倍延伸し、２３５℃にて５秒間熱処理し、表１の実施例１のポリエチレンテレフタレートフィルムを得た。【００７２】
また、ポリエチレンテレフタレートペレット（ｂ）〜（ｅ）を用いて、実施例１と熱処理温度及び熱処理時間を変更した他はほぼ同様の工程により、表１の実施例２〜５及び比較例１〜３のポリエチレンテレフタレートフィルムを得た。【００７３】
（実施例１−１）
実施例１で得たポリエチレンテレフタレートフィルムの易接着層上にマイヤーバーを用いて、ハードコート塗布液１０を乾燥後の膜厚が５．０μｍになるように塗布し、８０℃で１分間乾燥させた後、紫外線を照射し（積算光量２００ｍＪ／ｃｍ２）、ハードコートフィルムを得た。【００７４】
（実施例１−１〜５−１、１−２、２−２及び比較例１−１〜３−１）
表２に記載した条件を採用し、実施例１−１と同様の方法にて、ハードコートフィルムを作製した。【００７５】
作製したハードコートフィルムを、２５μｍ厚の粘着層を介して、有機ＥＬモジュールに貼合し、フレキシブルディスプレイを作製した。ハードコートフィルムにより、外部衝撃から有機ＥＬモジュールを保護することができ、良好な視認性を得ることができた。【００７６】
【表１】
2019082834.tif 000002
【００７７】
【表２】
2019082834.tif 000003
【産業上の利用可能性】
【００７８】
本発明によれば、ハードコート層などを積層した場合に表面硬度が高くなるポリエステルフィルムを提供でき、本発明のポリエステルフィルムの表面にハードコート層を積層したハードコートフィルムは、フレキシブルディスプレイ等の表示体の表面保護フィルムとして用いられることにより、表示体表面の傷、衝撃、変形などに強く、デザイン性にも優れた表示体の提供を可能とした。
【国際調査報告】
2019082834.tif 000004
2019082834.tif 000005
2019082834.tif 000006
2019082834.tif 000007